이렇게 준비 된 ITO 투명 전극 위 에 하 기 HI - A 과 헥사 니트릴 헥사 아자 트리 페닐 렌 ( hexaazatripheylene ; HAT - CN ) 를 각각 800 Å , 50 Å 의 두께 로 순차 적 으로 열 진공 증착 하 여 정공 주입 층 을 형성 하 였 다 . 그 위 에 정공 수송 층 으로 하 기 HT - A 를 800 Å 두께 로 진공 증착 한 후 전자 저 지층 으로 하 기 EB - A 를 600 Å 의 두께 로 열 진공 증착 하 였 다 .